ДОБАВЛЕНИЕ РЕДКОЗЕМЕЛЬНЫХ АЛЮМИНИДОВ ДЛЯ УЛУЧШЕНИЯ РАБОЧИХ ХАРАКТЕРИСТИК САМОЗАЩИТНЫХ СВАРОЧНЫХ ЭЛЕКТРОДОВ

1. Сварочный электрод (100/200), который содержит:
металлическую электродную часть (103/203), и
флюсовую часть (102/201), прилегающую к металлической электродной части,
в котором по меньшей мере одна часть из указанных металлической электродной части и/или флюсовой электродной части содержит редкоземельный алюминид, причем указанный электрод (100/200) содержит от приблизительно 0,5 вес.% до приблизительно 15 вес.% указанного редкоземельного алюминида от флюсовой части (101/201).
2. Сварочный электрод по п.1, в котором редкоземельный алюминид выбирают из группы, состоящей из алюминида церия, алюминида лантана, алюминида неодима и алюминида церия-железа, включая их сочетания.
3. Сварочный электрод по п.1, в котором по меньшей мере одна из указанных электродной части (103/203) и флюсовой части (101/201) дополнительно содержит редкоземельный сплав.
4. Сварочный электрод по любому из пп.1-3, в котором по меньшей мере одна из указанных электродной части (103/203) и флюсовой части (101/201) дополнительно содержит редкоземельный силицид.
5. Сварочный электрод по любому из пп.1-3, в котором указанный редкоземельный алюминид содержится в указанной флюсовой части (101/201).
6. Сварочный электрод по любому из пп.1-3 в котором указанный электрод (100/200) содержит от около 0,5 вес.% до около 10 вес.% указанного редкоземельного алюминида от флюсовой части (101/201).
7. Сварочный электрод (100/200), который содержит:
металлическую электродную часть (103/203), и
флюсовую часть (101/201), прилегающую к металлической электродной части,
в котором по меньшей мере одна часть из указанных металлической электродной части и/или флюсовой части содержит от приблизительно 0,5 вес.% до приблизительно 15 вес.% указанного редкоземельного алюминида от флюсовой части, и
в котором указанный редкоземельный алюминид выбирают из группы, состоящей из алюминида церия, алюминида лантана, алюминида неодима и алюминида церия-железа, включая их сочетания.
8. Сварочный электрод по п.7, в котором по меньшей мере одна часть из указанных электродной части (103/203) и флюсовой части (101/201) дополнительно содержит редкоземельный сплав.
9. Сварочный электрод по любому из пп.7, 8, в котором по меньшей мере одна из указанных электродной части (103/203) и флюсовой части (101/201) дополнительно содержит редкоземельный силицид.
10. Сварочный электрод по п.9, в котором указанный редкоземельный алюминид содержится в указанной флюсовой части (101/201).
11. Сварочный электрод по п.9, в котором указанный электрод (100/200) содержит от приблизительно 0,5 вес.% до приблизительно 10 вес.% указанного редкоземельного алюминида от флюсовой части.
12. Сварочный электрод (100/200), который содержит:
металлическую электродную часть (103/203), и
флюсовую часть (101/201), прилегающую к металлической электродной части,
в котором указанная флюсовая часть содержит от приблизительно 0,5 вес.% до приблизительно 10 вес.% редкоземельного алюминида от флюсовой части, и
в котором указанный редкоземельный алюминид выбирают из группы, состоящей из алюминида церия, алюминида лантана, алюминида неодима и алюминида церия-железа, включая их сочетания.
13. Сварочный электрод по п.12, в котором указанная флюсовая часть (101/201) содержит от приблизительно 0,5 вес.% до приблизительно 5 вес.% указанного редкоземельного алюминида от флюсовой части.